(57)【要約】【課題】  空気中の水分と接触することにより室温で硬化し、硬化途上で接触している基材に対して良好な接着性を示し、且つオイルブリードの発生を抑制できるシリコーンゴム硬化物を形成する室温硬化性シリコーンゴム組成物を提供する。【解決手段】  （Ａ）（Ａ１）分子鎖中のケイ素原子に特定のアルコキシシリル含有基を一分子中に少なくとも２個有するオルガノポリシロキサンおよび（Ａ２）分子鎖中のケイ素原子に特定のアルコキシシリル含有基を一分子中に１個有するオルガノポリシロキサンの混合物、（Ｂ）分子鎖中のケイ素原子に水酸基およびアルコキシ基を有さないオルガノポリシロキサン、（Ｃ）アルコキシシランまたはその部分加水分解縮合物、並びに（Ｄ）縮合反応用触媒を含有する室温硬化性シリコーンゴム組成物により、上記課題を解決する。【選択図】  なし【特許請求の範囲】
【請求項１】
（Ａ）以下の（Ａ１）および（Ａ２）成分を含む混合物、
（Ａ１）分子鎖中のケイ素原子に、一般式：
【化１】
2020007571.tif 000015
（式中、Ｒ１は同じかまたは異なる脂肪族不飽和結合を有さない一価炭化水素基であり、Ｒ２はアルキル基であり、Ｒ３は同じかまたは異なるアルキレン基であり、ａは０〜２の整数であり、ｐは１〜５０の整数である。）
で表されるアルコキシシリル含有基を一分子中に少なくとも２個有するオルガノポリシロキサン
（Ａ２）前記アルコキシシリル含有基を一分子中に１個有するオルガノポリシロキサン
（Ｂ）分子鎖中のケイ素原子に水酸基およびアルコキシ基を有さないオルガノポリシロキサン
（Ｃ）一般式：
Ｒ４ｂＳi(ＯＲ５)(４−ｂ)
（式中、Ｒ４は一価炭化水素基であり、Ｒ５はアルキル基であり、ｂは０〜２である。）
で表されるアルコキシシランまたはその部分加水分解縮合物、および
（Ｄ）縮合反応用触媒
を含有する室温硬化性シリコーンゴム組成物。
【請求項２】
（Ａ）成分における（Ａ１）成分と（Ａ２）成分との質量比が、１：１０〜１０：１である、請求項１に記載の室温硬化性シリコーンゴム組成物。
【請求項３】
（Ａ）成分全体の２５℃における粘度が、１００〜１,０００,０００ｍＰa・ｓの範囲内である請求項１または２に記載の室温硬化性シリコーンゴム組成物。
【請求項４】
（Ａ１）成分が、分子鎖両末端のケイ素原子にアルコキシシリル含有基を有する直鎖状のオルガノポリシロキサンであり、（Ａ２）成分が、分子鎖片末端のケイ素原子にアルコキシシリル含有基を有する直鎖状のオルガノポリシロキサンである、請求項１〜３のいずれか一項に記載の室温硬化性シリコーンゴム組成物。
【請求項５】
（Ａ）成分中のアルコキシシリル含有基が、式：
【化２】
2020007571.tif 000016
で表される基である、請求項１〜４のいずれか一項に記載の室温硬化性シリコーンゴム組成物。
【請求項６】
（Ｂ）成分の２５℃における粘度が、１０〜１,０００,０００ｍＰa・ｓの範囲内である、請求項１〜５のいずれか一項に記載の室温硬化性シリコーンゴム組成物。
【請求項７】
（Ｃ）成分が、メチルトリメトキシシランである、請求項１〜６のいずれか一項に記載の室温硬化性シリコーンゴム組成物。
【請求項８】
（Ａ）成分１００質量部に対して、（Ｂ）成分を１〜１００質量部含有し、（Ｃ）成分を０.５〜３０質量部含有し、（Ｄ）成分を０．１〜１０質量部含有する、請求項１〜７のいずれか一項に記載の室温硬化性シリコーンゴム組成物。
【請求項９】
（Ｅ）接着促進剤をさらに含有する、請求項１〜８のいずれか一項に記載の室温硬化性シリコーンゴム組成物。
【請求項１０】
（Ｅ）成分が、エポキシ基含有アルコキシシラン、アクリル基含有アルコキシシラン、アミノ基含有アルコキシシラン、およびエポキシ基含有アルコキシシランとアミノ基含有アルコキシシランとの反応混合物からなる群より選択される少なくとも一種の接着促進剤である、請求項９に記載の室温硬化性シリコーンゴム組成物。
【請求項１１】
（Ｆ）補強性充填剤をさらに含有する、請求項１〜１０のいずれか一項に記載の室温硬化性シリコーンゴム組成物。
【請求項１２】
（Ｆ）成分が、ヒュームドシリカ微粉末、沈降性シリカ微粉末、焼成シリカ微粉末、およびヒュームド酸化チタン微粉末からなる群より選択される少なくとも一種の補強性充填剤である、請求項１１に記載の室温硬化性シリコーンゴム組成物。
【請求項１３】
請求項１〜１２のいずれか一項に記載の室温硬化性シリコーンゴム組成物を硬化させてなる、シリコーンゴム硬化物。
【請求項１４】
請求項１３に記載のシリコーンゴム硬化物を備える、電子機器。
【発明の詳細な説明】
【技術分野】
【０００１】
本発明は、空気中の水分と接触することにより室温で硬化する室温硬化性シリコーンゴム組成物、その室温硬化性シリコーンゴム組成物を硬化して得られるシリコーンゴム硬化物、およびそのシリコーンゴム硬化物を備える電子機器に関する。本出願は２０１３年１２月２７日付け出願の日本国特許出願２０１３−２７２６７０号の優先権を主張しており、ここに折り込まれるものである。
【背景技術】
【０００２】
一分子中に少なくとも２個のアルコキシシリル含有基を有するオルガノポリシロキサン、アルコキシシラン、および有機チタン化合物からなる室温硬化性シリコーンゴム組成物は、空気中の水分と接触することにより室温で硬化する（特許文献１〜４参照）。このような室温硬化性シリコーンゴム組成物は、電気回路または電極に接触した状態で硬化させて、該電気回路または電極における封止剤、接着剤、および防湿コート剤等の用途に用いられる。
【０００３】
しかしながら、特許文献１〜４に記載された室温硬化性シリコーンゴム組成物は、基材に対する接着性が不十分であるという問題があった。
【先行技術文献】
【特許文献】
【０００４】
【特許文献１】特開２００６−２２２７７号公報
【特許文献２】特開２００６−２２２７８号公報
【特許文献３】特開２００７−２３１１７２号公報
【特許文献４】特開２０１２−２１９１１３号公報
【発明の概要】
【発明が解決しようとする課題】
【０００５】
本発明の目的は、空気中の水分と接触することにより室温で硬化して、硬化途上で接触している基材に対して良好な接着性を示すとともに、オイルブリードの発生を抑制できる室温硬化性シリコーンゴム組成物を提供することにある。
【課題を解決するための手段】
【０００６】
上記課題を解決すべく、本発明者らが鋭意検討した結果、（Ａ）（Ａ１）分子鎖中のケイ素原子に特定のアルコキシシリル含有基を一分子中に少なくとも２個有するオルガノポリシロキサンおよび（Ａ２）分子鎖中のケイ素原子に特定のアルコキシシリル含有基を一分子中に１個有するオルガノポリシロキサンの混合物、（Ｂ）分子鎖中のケイ素原子に水酸基およびアルコキシ基を有さないオルガノポリシロキサン、（Ｃ）アルコキシシランまたはその部分加水分解縮合物、並びに（Ｄ）縮合反応用触媒を含有する室温硬化性シリコーンゴム組成物により、上記課題を解決できることを見出し、本発明を完成させた。
【０００７】
具体的には、本発明の室温硬化性シリコーンゴム組成物は、
（Ａ）以下の（Ａ１）および（Ａ２）成分を含む混合物、
（Ａ１）分子鎖中のケイ素原子に、一般式：
【化１】
2020007571.tif 000002
（式中、Ｒ１は同じかまたは異なる脂肪族不飽和結合を有さない一価炭化水素基であり、Ｒ２はアルキル基であり、Ｒ３は同じかまたは異なるアルキレン基であり、ａは０〜２の整数であり、ｐは１〜５０の整数である。）
で表されるアルコキシシリル含有基を一分子中に少なくとも２個有するオルガノポリシロキサン
（Ａ２）前記アルコキシシリル含有基を一分子中に１個有するオルガノポリシロキサン
（Ｂ）分子鎖中のケイ素原子に水酸基およびアルコキシ基を有さないオルガノポリシロキサン
（Ｃ）一般式：
Ｒ４ｂＳi(ＯＲ５)(４−ｂ)
（式中、Ｒ４は一価炭化水素基であり、Ｒ５はアルキル基であり、ｂは０〜２である。）
で表されるアルコキシシランまたはその部分加水分解縮合物、および
（Ｄ）縮合反応用触媒
を含有してなる。
【０００８】
より好適には、（Ａ）成分における（Ａ１）成分と（Ａ２）成分との質量比は、１：９〜９：１である。
【０００９】
より好適には、（Ａ）成分全体の２５℃における粘度は、１００〜１,０００,０００ｍＰa・ｓの範囲内である。
【００１０】
（Ａ１）成分は、分子鎖両末端のケイ素原子にアルコキシシリル含有基を有する直鎖状のオルガノポリシロキサンであり、（Ａ２）成分が、分子鎖片末端のケイ素原子にアルコキシシリル含有基を有する直鎖状のオルガノポリシロキサンであることが好ましい。
【００１１】
（Ａ）成分中のアルコキシシリル含有基は、式：
【化２】
2020007571.tif 000003
で表される基であることが好ましい。
【００１２】
好適には、（Ｂ）成分の２５℃における粘度は、１０〜１,０００,０００ｍＰa・ｓの範囲内である。
【００１３】
好適には、（Ｃ）成分はメチルトリメトキシシランである。
【００１４】
本発明の室温硬化性シリコーンゴム組成物において、（Ａ）成分１００質量部に対して、（Ｂ）成分を１〜１００質量部含有し、（Ｃ）成分を０.５〜３０質量部含有し、（Ｄ）成分を０．１〜１０質量部含有することが好ましい。
【００１５】
本発明の室温硬化性シリコーンゴム組成物は、（Ｅ）接着促進剤をさらに含有することが好ましい。
【００１６】
好適には、（Ｅ）成分は、エポキシ基含有アルコキシシラン、アクリル基含有アルコキシシラン、アミノ基含有アルコキシシラン、およびエポキシ基含有アルコキシシランとアミノ基含有アルコキシシランとの反応混合物からなる群より選択される。
【００１７】
本発明の室温硬化性シリコーンゴム組成物は、（Ｆ）補強性充填剤をさらに含有することが好ましい。
【００１８】
好適には、（Ｆ）成分は、ヒュームドシリカ微粉末、沈降性シリカ微粉末、焼成シリカ微粉末、およびヒュームド酸化チタン微粉末からなる群より選択される。
【００１９】
本発明はさらに、前記した本発明の室温硬化性シリコーンゴム組成物を硬化させてなるシリコーンゴム硬化物にも関する。
【００２０】
本発明はさらに、前記したシリコーンゴム硬化物を備える電子機器にも関する。
【発明の効果】
【００２１】
本発明に係る室温硬化性シリコーンゴム組成物は、空気中の水分と接触することにより室温で硬化して、硬化途上で接触している基材に対して良好な接着性を示すとともに、オイルブリード（オイル成分の滲み出し）の発生を抑制できるシリコーンゴム硬化物を形成することができる。
【００２２】
さらに、本発明に係るシリコーンゴム硬化物は、基材に対して良好な接着性を示すとともに、オイルブリードの発生を抑制できる。また、本発明に係る電子機器は、上述したシリコーンゴム硬化物が基材に対して良好な接着性を示し、且つ、オイルブリードの発生が抑制されることにより良好な信頼性を有する。
【発明を実施するための形態】
【００２３】
[室温硬化性シリコーンゴム組成物]
本発明に係る室温硬化性シリコーンゴム組成物は、上述した（Ａ）〜（Ｄ）成分を含有してなる。こうした室温硬化性シリコーンゴム組成物は、空気中の水分と接触することにより室温で硬化して、硬化途上で接触している基材に対して良好な接着性を示すとともに、オイルブリードの発生が抑制されたオリコーンゴム硬化物を形成することができる。以下、各成分について詳細に説明する。なお、本明細書において、粘度は２５℃において、ＪＩＳ  Ｋ７１１７−１に準拠してＢ型粘度計を用いて測定した測定値である。
【００２４】
（Ａ）成分は、本組成物の主剤であり、（Ａ１）分子鎖中のケイ素原子に、下記式で表されるアルコキシシリル含有基を一分子中に少なくとも２個有するオルガノポリシロキサンと、（Ａ２）分子鎖中のケイ素原子に、下記式で表されるアルコキシシリル含有基を一分子中に１個有するオルガノポリシロキサンとの混合物である。
【００２５】
【化３】
2020007571.tif 000004
【００２６】
式中、Ｒ１は同じかまたは異なる脂肪族不飽和結合を有さない一価炭化水素基であり、例えば、メチル基、エチル基、プロピル基、ブチル基、ペンチル基、ヘキシル基、ヘプチル基、オクチル基、ノニル基、デシル基、およびオクタデシル基等のアルキル基；シクロペンチル基、シクロヘキシル基等のシクロアルキル基；フェニル基、トリル基、キシリル基、およびナフチル基等のアリール基；ベンジル基、フェネチル基、およびフェニルプロピル基等のアラルキル基；並びに、３−クロロプロピル基、および３,３,３−トリフロロプロピル基等のハロゲン化アルキル基が挙げられ、好ましくは、アルキル基、シクロアルキル基、またはアリール基であり、より好ましくは、メチル基またはフェニル基である。また、式中、Ｒ２はアルキル基であり、例えば、メチル基、エチル基、プロピル基、ブチル基、ペンチル基、ヘキシル基、ヘプチル基、オクチル基、ノニル基、デシル基、またはオクタデシル基が挙げられ、好ましくは、メチル基またはエチル基である。また、式中、Ｒ３は同じかまたは異なるアルキレン基であり、例えば、メチルメチレン基、エチレン基、メチルエチレン基、プロピレン基、ブチレン基、ペンチレン基、ヘキシレン基、ヘプチレン基またはオクチレン基が挙げられ、好ましくは、メチルメチレン基、エチレン基、メチルエチレン基またはプロピレン基である。また、式中、ａは０〜２の整数であり、好ましくは、０または１である。また、式中、ｐは１〜５０の整数であり、好ましくは、１〜２０の整数であり、より好ましくは、１〜１０の整数であり、特に好ましくは、１〜５の整数である。
【００２７】
このようなアルコキシシリル含有基としては、例えば、式：
【化４】
2020007571.tif 000005
で表される基、式：
【化５】
2020007571.tif 000006
で表される基、式：
【化６】
2020007571.tif 000007
で表される基、式：
【化７】
2020007571.tif 000008
で表される基、式：
【化８】
2020007571.tif 000009
で表される基、式：
【化９】
2020007571.tif 000010
で表される基、式：
【化１０】
2020007571.tif 000011
で表される基が挙げられる。
【００２８】
（Ａ１）成分および（Ａ２）成分の分子鎖中のケイ素原子に結合する上記アルコキシシリル含有基以外の基としては、例えば、メチル基、エチル基、プロピル基、ブチル基、ペンチル基、ヘキシル基、ヘプチル基、オクチル基、ノニル基、デシル基、およびオクタデシル基等のアルキル基；シクロペンチル基、およびシクロヘキシル基等のシクロアルキル基；ビニル基、アリル基、ブテニル基、ペンテニル基、ヘキセニル基、およびヘプテニル基等のアルケニル基；フェニル基、トリル基、キシリル基、およびナフチル基等のアリール基；ベンジル基、フェネチル基、およびフェニルプロピル基等のアラルキル基；並びに、３−クロロプロピル基、および３,３,３−トリフロロプロピル基等のハロゲン化アルキル基が挙げられ、好ましくは、アルキル基、シクロアルキル基、アルケニル基、またはアリール基であり、より好ましくは、メチル基、ビニル基、またはフェニル基である。
【００２９】
（Ａ１）成分および（Ａ２）成分の分子構造は限定されず、例えば、直鎖状、一部分岐を有する直鎖状、分岐鎖状、および環状が挙げられ、好ましくは、直鎖状、一部分岐を有する直鎖状、または分岐鎖状である。上記アルコキシシリル含有基は、分子鎖末端のケイ素原子に結合していてもよく、また、分子鎖途中のケイ素原子に結合してもよい。（Ａ１）成分としては、分子構造が直鎖状であり、分子鎖の両末端のケイ素原子に上記アルコキシシリル含有基を有するオルガノポリシロキサンが好ましい。また、（Ａ２）成分としては、分子構造が直鎖状であり、分子鎖の片末端のケイ素原子に上記アルコキシシリル含有基を有するオルガノポリシロキサンが好ましい。
【００３０】
（Ａ）成分全体の２５℃における粘度は限定されないが、好ましくは、１００〜１,０００,０００ｍＰa・ｓの範囲内であり、より好ましくは、１００〜１００,０００ｍＰa・ｓの範囲内である。（Ａ）成分の粘度が上記範囲の下限以上であると、得られるシリコーンゴム硬化物の機械的強度が向上し、一方、上記範囲の上限以下であると、得られる組成物の取扱作業性が向上する。
【００３１】
（Ａ）成分中、（Ａ１）成分と（Ａ２）成分の質量比は、好ましくは１：１０〜１０：１であり、より好ましくは１：９〜９：１であり、さらに好ましくは１：７〜７：１であり、特に好ましくは１：５〜５：１である。（Ａ１）成分と（Ａ２）成分の質量比をこの範囲内にすることにより、本組成物から得られるシリコーンゴム硬化物を適度な柔らかさにすることができ、その結果、このシリコーンゴム硬化物の接着性を向上させ、且つびオイルブリードの発生を抑制することができる。
【００３２】
（Ａ１）成分または（Ａ２）成分を調製する方法としては、例えば、特開昭６２−２０７３８３号公報や特開昭６２−２１２４８８号公報に記載の方法が挙げられる。
【００３３】
（Ｂ）成分は、本組成物から得られるシリコーンゴム硬化物を適度な柔らかさにするとともに接着性を向上させるための成分であり、分子鎖中のケイ素原子に水酸基およびアルコキシ基を有さないオルガノポリシロキサンである。（Ｂ）成分中のケイ素原子に結合する水酸基およびアルコキシ基以外の基としては、例えば、メチル基、エチル基、プロピル基、ブチル基、ペンチル基、ヘキシル基、ヘプチル基、オクチル基、ノニル基、デシル基、およびオクタデシル基等のアルキル基；シクロペンチル基、およびシクロヘキシル基等のシクロアルキル基；ビニル基、アリル基、ブテニル基、ペンテニル基、ヘキセニル基、およびヘプテニル基等のアルケニル基；フェニル基、トリル基、キシリル基、およびナフチル基等のアリール基；ベンジル基、フェネチル基、およびフェニルプロピル基等のアラルキル基；並びに、３−クロロプロピル基、および３,３,３−トリフロロプロピル基等のハロゲン化アルキル基が挙げられ、好ましくは、アルキル基、シクロアルキル基、アルケニル基、またはアリール基であり、より好ましくは、メチル基、ビニル基、またはフェニル基である。こうした（Ｂ）成分としては、例えば、両末端ジメチルビニルシロキシ基封鎖ジメチルポリシロキサンおよび両末端トリメチルシロキシ基封鎖ジメチルポリシロキサン等を挙げることができる。（Ｂ）成分の分子構造は限定されず、例えば、直鎖状、一部分岐を有する直鎖状、分岐鎖状、および環状が挙げられ、好ましくは、直鎖状、一部分岐を有する直鎖状、または分岐鎖状である。（Ｂ）成分の２５℃における粘度は限定されないが、好ましくは、１０〜１,０００,０００ｍＰa・ｓの範囲内であり、より好ましくは、５０〜１００,０００ｍＰa・ｓの範囲内である。（Ｂ）成分の粘度が上記範囲の下限以上であると、得られるシリコーンゴム硬化物から（Ｂ）成分のブリードアウトを抑制でき、一方、上記範囲の上限以下であると、得られる組成物の取扱作業性が向上する。
【００３４】
（Ｂ）成分の含有量は、限定されないが、例えば、（Ａ）成分１００質量部に対して１〜１００質量部の範囲内であり、好ましくは、１〜８０質量部の範囲内であり、より好ましくは、１〜７０質量部の範囲内であり、特に好ましくは、１〜６０質量部の範囲内である。（Ｂ）成分の含有量が上記範囲の下限以上であると、得られる組成物の接着性が良好となり、一方、上記範囲の上限以下であると、得られるシリコーンゴム硬化物から（Ｂ）成分のブリードアウトを抑制できる。特に、有機樹脂に対する接着性が良好であることから、（Ｂ）成分の含有量は、（Ａ）成分１００質量部に対して、１５〜６０質量部の範囲内であることが好ましい。
【００３５】
（Ｃ）成分は、本組成物の架橋剤として作用する成分であり、一般式：
Ｒ４bＳi(ＯＲ５)（４−ｂ）
（式中、Ｒ４は一価炭化水素基であり、Ｒ５はアルキル基であり、ｂは０〜２である。）
で表されるアルコキシシランまたはその部分加水分解縮合物である。
【００３６】
式中、Ｒ４は同じかまたは異なる一価炭化水素基であり、例えば、メチル基、エチル基、プロピル基、ブチル基、ペンチル基、ヘキシル基、ヘプチル基、オクチル基、ノニル基、デシル基、およびオクタデシル基等のアルキル基；シクロペンチル基、およびシクロヘキシル基等のシクロアルキル基；ビニル基、アリル基、ブテニル基、ペンテニル基、ヘキセニル基、およびヘプテニル基等のアルケニル基；フェニル基、トリル基、キシリル基、およびナフチル基等のアリール基；ベンジル基、フェネチル基、およびフェニルプロピル基等のアラルキル基；並びに、３−クロロプロピル基、および３,３,３−トリフロロプロピル基等のハロゲン化アルキル基が挙げられ、好ましくは、アルキル基、シクロアルキル基、アルケニル基、またはアリール基であり、より好ましくは、メチル基である。また、式中、Ｒ５は同じかまたは異なるアルキル基であり、例えば、メチル基、エチル基、プロピル基、ブチル基、ペンチル基、およびヘキシル基が挙げられ、好ましくは、メチル基である。
【００３７】
（Ｃ）成分としては、例えば、ジメチルジメトキシシラン、メチルフェニルジメトキシシラン、およびジフェニルジメトキシシラン等の２官能性アルコキシシラン；メチルトリメトキシシラン、メチルトリエトキシシラン、エチルトリメトキシラン、エチルトリエトキシシラン、ビニルトリメトキシシラン、およびフェニルトリメトキシシラン等の３官能性アルコキシシラン；テトラメトキシシラン、およびテトラエトキシシラン等の４官能性アルコキシシラン；並びにこれらの部分加水分解縮合物が挙げられる。（Ｃ）成分はこれらのアルコキシシランまたはその部分加水分解縮合物を単独で用いてもよく、また２種以上混合して用いてもよい。
【００３８】
（Ｃ）成分の含有量は、限定されないが、例えば、（Ａ）成分１００質量部に対して０.５〜３０質量部の範囲内であり、好ましくは、０.５〜２０質量部の範囲内であり、より好ましくは、０.５〜１５質量部の範囲内であり、特に好ましくは、０.５〜１０質量部の範囲内である。（Ｃ）成分の含有量が上記範囲の下限以上であると、得られる組成物の硬化性が十分であり、また、湿気遮断下、得られる組成物のシェルフライフが向上し、一方、上記範囲の上限以下であると、得られる組成物が空気中の水分により速やかに硬化する。
【００３９】
（Ｄ）成分は、本組成物の架橋を促進する縮合反応用触媒である。このような（Ｄ）成分としては、例えば、ジメチル錫ジネオデカノエートおよびスタナスオクトエート等の錫化合物；テトラ(イソプロポキシ)チタン、テトラ(ｎ−ブトキシ)チタン、テトラ(ｔ−ブトキシ)チタン、ジ(イソプロポキシ)ビス(エチルアセトアセテート)チタン、ジ(イソプロポキシ)ビス(メチルアセトアセテート)チタン、およびジ(イソプロポキシ)ビス(アセチルアセトネート)チタン等のチタン化合物が挙げられる。
【００４０】
（Ｄ）成分の含有量は、限定されないが、例えば、（Ａ）成分１００質量部に対して０.１〜１０質量部の範囲内であり、好ましくは、０.１〜６質量部の範囲内である。（Ｄ）成分の含有量が上記範囲の下限以上であると、得られる組成物が空気中の水分により速やかに硬化し、一方、上記範囲の上限以下であると、得られる組成物のシェルフライフが向上する。
【００４１】
本発明に係る室温硬化性シリコーンゴム組成物は、上記（Ａ）〜（Ｄ）成分以外にも、他の成分を含有してもよく、例えば、以下の（Ｅ）および（Ｆ）成分をさらに含有してもよい。
【００４２】
（Ｅ）成分は、接着促進剤であり、本組成物の硬化途上で接触している有機樹脂に対する接着性を向上させるための成分である。（Ｅ）成分の接着促進剤としては、３−グリシドキシプロピルトリメトキシシラン、３−グリシドキシプロピルトリエトキシシラン、３−グリシドキシプロピルメチルジメトキシシラン、２−(３,４−エポキシシクロヘキシル)エチルトリメトキシシラン、および４−オキシラニルブチルトリメトキシシラン等のエポキシ基含有アルコキシシラン；３−メタクリロキシプロピルトリメトキシシラン、３−メタクリロキシプロピルトリエトキシシラン、および３−アクリロキシプロピルトリメトキシシラン等のアクリル基含有アルコキシシラン；３−アミノプロピルトリメトキシシラン、３−アミノプロピルトリエトキシシラン、Ｎ−(２−アミノエチル)−３−アミノプロピルトリメトキシシラン、およびＮ−フェニル−３−アミノプロピルトリメトキシシラン等のアミノ基含有アルコキシシラン；並びにカルバシラトラン等の上記エポキシ基含有アルコキシシランと上記アミノ基含有アルコキシシランとの反応混合物が挙げられ、特に、上記エポキシ基含有アルコキシシランと上記アミノ基含有アルコキシシランとの反応混合物が好ましい。このようなエポキシ基含有アルコキシシランとアミノ基含有アルコキシシランとの反応混合物を調製する方法としては、例えば、特公昭５５−４１７０２号公報や特公平７−１１３０８３号公報に記載の方法が挙げられる。
【００４３】
（Ｅ）成分の含有量は、本組成物が硬化途上で接触する有機樹脂に十分な接着性を付与できる量であれば限定されないが、好ましくは、（Ａ）成分１００質量部に対して０.０１〜１０質量部の範囲内であり、好ましくは、０.０１〜５質量部の範囲内である。（Ｅ）成分の含有量が上記範囲の下限以上であると、有機樹脂に対する接着性が十分であり、一方、上記範囲の上限以下であると、得られる組成物が空気中の水分と接触することにより速やかに硬化する。
【００４４】
（Ｆ）成分は、補強性充填剤であり、本組成物を硬化して得られるシリコーンゴム硬化物に機械的強度を付与し、基材からの剥離性を向上させるための成分である。（Ｆ）成分としては、例えば、ヒュームドシリカ微粉末、沈降性シリカ微粉末、溶融シリカ微粉末、焼成シリカ微粉末、ヒュームド二酸化チタン微粉末、ガラス繊維、およびこれらの表面をオルガノシラン類、シラザン類、またはシロキサンオリゴマー等で表面処理して疎水化した微粉末が挙げられる。（Ｆ）成分の微粉末の粒子径は、特に限定されないが、例えばレーザー回折散乱式粒度分布測定によるメジアン径で０．０１μｍ〜１０００μｍの範囲内であり得る。
【００４５】
（Ｆ）成分の含有量は、限定されないが、（Ａ）成分１００質量部に対して０.１〜５０質量部の範囲内であることが好ましい。
【００４６】
また、本組成物には、本発明の目的を損なわない限り、その他任意の成分として、例えば、石英微粉末、炭酸カルシウム微粉末、珪藻土微粉末、水酸化アルミニウム微粉末、アルミナ微粉末、水酸化マグネシウム微粉末、マグネシア微粉末、酸化亜鉛微粉末、炭酸亜鉛微粉末、およびこれらの表面をオルガノシラン類、シラザン類、またはシロキサンオリゴマー等で表面処理して疎水化した非補強性充填剤；その他、有機溶剤、防カビ剤、難燃剤、耐熱剤、可塑剤、チクソ性付与剤、硬化促進剤、電極・配線等の腐食防止剤・マイグレーション防止剤および／またはカーボンブラック等の顔料を含有してもよい。
【００４７】
本組成物は、（Ａ）成分〜（Ｄ）成分、さらに必要に応じて、（Ｅ）および（Ｆ）成分、並びにその他任意の成分を湿気遮断下で均一に混合することにより製造することができる。シリコーン組成物の各成分の混合方法は、従来公知の方法でよく特に限定されないが、通常、単純な攪拌により均一な混合物となる。また、任意成分として無機質充填剤等の固体成分を含む場合は、混合装置を用いた混合がより好ましい。こうした混合装置としては特に限定がなく、一軸または二軸の連続混合機、二本ロール、ロスミキサー、ホバートミキサー、デンタルミキサー、プラネタリミキサー、ニーダーミキサー、ヘンシェルミキサー等が例示される。このようにして調製された本組成物は、湿気遮断下、密閉容器中に封入することにより長期間貯蔵することができる。
【００４８】
[シリコーンゴム硬化物]
本発明に係るシリコーンゴム硬化物は、上述した室温硬化性シリコーンゴム組成物を硬化したものである。こうした室温硬化性シリコーンゴム組成物の硬化する方法は、特に限定されないが、通常空気中の水分と接触することにより速やかに硬化することができ、シリコーンゴム硬化物を形成する。こうしたシリコーンゴム硬化物は、硬化途上で接触している基材に対して良好な接着性を示すとともに、オイルブリードの発生が抑制されたものになる。
【００４９】
シリコーンゴム硬化物は、種々の基材に対して良好な接着性を示すことができる。こうした基材としては、例えば、ガラス、陶磁器、モルタル、コンクリート、木、プラスチック、および金属等の各種基材が挙げられ、このうち、プラスチック製基材としては、例えば、エポキシ樹脂、フェノール樹脂、尿素樹脂、メラミン樹脂、およびケイ素樹脂等の熱硬化性樹脂、並びにポリカーボネート樹脂、ポリエステル樹脂、ＡＢＳ樹脂、ナイロン樹脂、ポリ塩化ビニル樹脂、アクリルニトリル樹脂、ポリブチレンテレフタレート樹脂、ポリフェニレンサルファイド樹脂、ポリフェニレン樹脂、およびポリエチレンテレフタレート樹脂等の熱可塑性樹脂が挙げられ、金属製基材としては、例えば、銅、ステンレススチール、鉄、トタン、ブリキ、黄銅、亜鉛、およびニッケル等の金属が挙げられる。
【００５０】
[電子機器]
本発明に係る電子機器は、上述したシリコーンゴム硬化物を備える電子機器である。電子機器としては、特に限定されないが、例えば、ガラス、エポキシ樹脂、ポリイミド樹脂、フェノール樹脂、またはセラミック等の基材上に、銀、銅、アルミニウム、または金等の金属電極；ＩＴＯ(Ｉｎｄｉｕｍ Ｔｉｎ Ｏｘｉｄｅ)等の金属酸化膜電極が形成された電気回路または電極を含む電子機器が例示される。こうした電極としては、例えば、液晶ディスプレイ（ＬＣＤ）、フラットパネルディスプレイ（ＦＰＤ）、およびフラットパネル表示装置の電極等が挙げられる。本組成物は、こうした電極のコーティングとして用いることができる。本発明に係る電子機器は、シリコーンゴム硬化物が基材に対して高い接着性を示すので部品固定に有用であり、且つ、オイルブリードの発生を抑制できることにより、良好な信頼性を有する。
【実施例】
【００５１】
本発明の室温硬化性シリコーンゴム組成物を実施例により詳細に説明する。なお、実施例中、粘度は、２５℃において、ＪＩＳ  Ｋ７１１７−１に準拠してＢ型粘度計を用いて測定した測定値である。また、室温硬化性シリコーンゴム組成物を硬化して得られたシリコーンゴム硬化物の基材に対する接着性およびオイルブリードの発生の有無を次のとおりに評価した。
【００５２】
＜シリコーンゴム硬化物の基材に対する接着性の評価方法＞
各種基材に室温硬化性シリコーンゴム組成物からなる接着層を厚さが１ｍｍとなるように形成し、これを２５℃、５０％ＲＨで７日間静置して前記組成物を硬化させて試験片を作製した。この試験片を短冊状に切断し（長さ４．０ｃｍ×幅１．０ｃｍ×厚さ０．５ｍｍ）、１８０度方向に５０ｍｍ／分のスピードで剥離試験を行った。接着破断面の状態を目視で観察し、シリコーンゴム硬化物が凝集破壊した割合を凝集破壊（ＣＦ）率として求めた。ＣＦ率が高いほど、基材に対してシリコーンゴム硬化物が良好な接着性を有することを意味する。基材としては、ガラス（ＧＬ）およびナイロン６６樹脂（ＮＹ６６）製の基材を用いた。
【００５３】
＜シリコーンゴム硬化物のオイルブリードの有無の評価＞
すりガラス板上に室温硬化性シリコーンゴム組成物を０.２ｇ滴下し、２５℃、５０％ＲＨで７日間静置し、この室温硬化性シリコーンゴム組成物が硬化した後にブリードした（滲み出した）オイル成分の有無を目視で確認した。
【００５４】
実施例および比較例の室温硬化性シリコーンゴム組成物を調製するため、次のとおりの原料を用いた。
（Ａ１）成分：粘度が５００ｍＰa・ｓであり、分子鎖両末端のケイ素原子に、式：
【化１１】
2020007571.tif 000012
で表されるトリメトキシシリルエチル含有基を有する直鎖状ジメチルポリシロキサン
（Ａ２）成分：粘度が５００ｍＰa・ｓであり、分子鎖片末端のケイ素原子に、式：
【化１２】
2020007571.tif 000013
で表されるトリメトキシシリルエチル含有基を有する直鎖状ジメチルポリシロキサン
（Ｂ−１）成分：粘度が４００ｍＰa・ｓである、分子鎖両末端のケイ素原子にジメチルビニルシロキシ基を有する直鎖状ジメチルポリシロキサン
（Ｂ−２）成分：粘度が５００ｍＰa・ｓである、分子鎖両末端のケイ素原子にトリメチルシロキシ基を有する直鎖状ジメチルポリシロキサン
（Ｃ）成分：メチルトリメトキシシラン
（Ｄ）成分：チタンジイソプロポキシビス(エチルアセトアセテート)
（Ｅ）成分：カルバシラトラン（エポキシシランとアミノシランの反応混合物）
（Ｆ）成分：ＢＥＴ法による比表面積が１３０ｍ２／ｇであり、表面がヘキサメチルジシラザンで処理されたヒュームドシリカ微粉末
なお、上記（Ａ１）成分および（Ａ２）成分は、特開昭６２−２０７３８３号公報に記載の方法に準じて調製した。
【００５５】
［実施例１〜８および比較例１〜４］
湿気遮断下、上記(Ａ１)成分、（Ａ２）成分、(Ｂ−１)成分、（Ｂ−２）成分、(Ｃ)成分、（Ｄ）成分、（Ｅ）成分、および（Ｆ）成分を表１に示す配合量で均一に混合して室温硬化性シリコーンゴム組成物を調製した。この室温硬化性シリコーンゴム組成物を硬化して得られたシリコーンゴム硬化物の接着性およびオイルブリードの発生の有無を評価し、その結果を表１に示した。
【００５６】
【表１】
2020007571.tif 000014
【産業上の利用可能性】
【００５７】
本発明の室温硬化性シリコーンゴム組成物は、空気中の水分と接触することにより室温で硬化し、硬化途上で接触している基材に対して良好な接着性を示し、且つ、オイルブリードの発生が抑制できるシリコーンゴム硬化物を形成することから、電気・電子部品の固定に有利であり、高い信頼性をもたらす封止剤、接着剤、防湿コート剤として好適である。